(57)【要約】【課題】白化しにくく、剥離しにくい、耐水性に優れた硬化塗膜を形成する水性塗料の提供。【解決手段】フルオロオレフィンに基づく単位および水酸基を有する単量体に基づく単位を含む含フッ素重合体と、環状無水物と、カルボジイミド基またはオキサゾリン基を１分子中に２以上有する化合物と、水と、を含む水性塗料であって、環状無水物の含有量が、含フッ素重合体の全質量に対して０．５〜５０質量％であることを特徴とする、水性塗料。【選択図】なし【特許請求の範囲】
【請求項１】
フルオロオレフィンに基づく単位および水酸基を有する単量体に基づく単位を含む含フッ素重合体と、環状無水物と、カルボジイミド基またはオキサゾリン基を１分子中に２以上有する化合物と、水と、を含む水性塗料であって、
前記環状無水物の含有量が、前記含フッ素重合体の全質量に対して０．５〜５０質量％であることを特徴とする、水性塗料。
【請求項２】
前記水酸基を有する単量体に基づく単位の含有量が、前記含フッ素重合体が含む全単位に対して、０．１〜３５モル％である、請求項１に記載の水性塗料。
【請求項３】
前記水酸基を有する単量体に基づく単位の一部または全部が、ポリオキシアルキレン基を有する単量体に基づく単位であり、前記ポリオキシアルキレン基を有する単量体に基づく単位の含有量が、前記含フッ素重合体が含む全単位に対して０．１〜５モル％である、請求項１または２に記載の水性塗料。
【請求項４】
前記環状無水物が、カルボン酸無水物基を有する単量体に基づく単位を含む重合体である、請求項１〜３のいずれか１項に記載の水性塗料。
【請求項５】
前記環状無水物が、カルボン酸無水物基を有する単量体に基づく単位を含む重合体であり、前記単位の含有量が、前記重合体が含む全単位に対して、１０〜９０モル％である、請求項１〜４のいずれか１項に記載の水性塗料。
【請求項６】
さらにポリエステルを含み、前記ポリエステルの含有量が、前記含フッ素重合体の全質量に対して０．５〜５０質量％である、請求項１〜５のいずれか１項に記載の水性塗料。
【請求項７】
基材の表面に、請求項１〜６のいずれか１項に記載の水性塗料を塗布して塗膜を形成し、前記塗膜を硬化させて硬化塗膜を形成する、硬化塗膜付き基材の製造方法。
【請求項８】
請求項１〜６のいずれか１項に記載の水性塗料から形成されてなる塗膜を、硬化させてなる硬化塗膜を表面に有する硬化塗膜付き基材。
【発明の詳細な説明】
【技術分野】
【０００１】
本発明は、水性塗料に関する。
【背景技術】
【０００２】
フッ素系水性塗料は、耐候性に優れた塗膜を形成できる、環境負荷の低い塗料として注目されている。窯業建材の塗装用途では、塗膜の塗り替え回数も削減できるフッ素系水性塗料が特に注目されている。
フッ素系水性塗料としては、フルオロオレフィンに基づく単位、水酸基を有する単量体に基づく単位、およびポリオキシアルキレン基に基づく単位を含む含フッ素重合体と、硬化剤と、水とを含む水性塗料が報告されている（特許文献１）。
【先行技術文献】
【特許文献】
【０００３】
【特許文献１】特開２０１６−２０４４６０号公報
【発明の概要】
【発明が解決しようとする課題】
【０００４】
しかし、フッ素系水性塗料の硬化塗膜は、耐候性に優れる一方で、耐水性に課題がある。硬化塗膜の耐水性が充分でないと、硬化塗膜が吸水により白化し、色むらを生じるため、窯業建材において求められる意匠性を保持しにくい。また、白化した硬化塗膜は、基材密着性が低下して剥離しやすい。
本発明者らは、特許文献１に記載のフッ素系水性塗料の硬化塗膜を実際に評価した結果、その白化と、それに伴う剥離とを、充分に抑制できないことを知見した。
【課題を解決するための手段】
【０００５】
本発明者らは、鋭意検討した結果、特定の含フッ素重合体と、環状無水物と、カルボジイミド基またはオキサゾリン基を１分子中に２以上有する化合物と、水とを含むフッ素系水性塗料は、白化しにくく、剥離しにくい、耐水性に優れた硬化塗膜を形成することを見出した。
【０００６】
すなわち、本発明は、以下の発明を提供する。
［１］  フルオロオレフィンに基づく単位および水酸基を有する単量体に基づく単位を含む含フッ素重合体と、環状無水物と、カルボジイミド基またはオキサゾリン基を１分子中に２以上有する化合物と、水と、を含む水性塗料であって、
環状無水物の含有量が、含フッ素重合体の全質量に対して０．５〜５０質量％であることを特徴とする、水性塗料。
［２］  水酸基を有する単量体に基づく単位の含有量が、含フッ素重合体が含む全単位に対して、０．５〜３５モル％である、［１］に記載の水性塗料。
［３］  水酸基を有する単量体に基づく単位の一部または全部が、ポリオキシアルキレン基を有する単量体に基づく単位であり、ポリオキシアルキレン基を有する単量体に基づく単位の含有量が、含フッ素重合体が含む全単位に対して０．１〜５モル％である、［１］または［２］に記載の水性塗料。
［４］  環状無水物が、カルボン酸無水物基を有する単量体に基づく単位を含む重合体である、［１］〜［３］のいずれかに記載の水性塗料。
［５］  環状無水物が、カルボン酸無水物基を有する単量体に基づく単位を含む重合体であり、単位の含有量が、重合体が含む全単位に対して、１０〜９０モル％である、［１］〜［４］のいずれかに記載の水性塗料。
［６］  さらにポリエステルを含み、ポリエステルの含有量が、含フッ素重合体の全質量に対して０．５〜５０質量％である、［１］〜［５］のいずれかに記載の水性塗料。
［７］  基材の表面に、［１］〜［６］のいずれかに記載の水性塗料を塗布して塗膜を形成し、塗膜を硬化させて硬化塗膜を形成する、硬化塗膜付き基材の製造方法。
［８］  ［１］〜［６］のいずれかに記載の水性塗料から形成されてなる塗膜を、硬化させてなる硬化塗膜を表面に有する硬化塗膜付き基材。
【発明の効果】
【０００７】
本発明によれば、白化しにくく、剥離しにくい、耐水性に優れた硬化塗膜を形成する水性塗料を提供できる。
また、本発明は、本発明の水性塗料の硬化塗膜を表面に有する硬化塗膜付き基材、およびその製造方法も提供できる。
【発明を実施するための形態】
【０００８】
本発明における用語の意味は以下の通りである。
「〜」を用いて表される数値範囲は、「〜」の前後に記載される数値を下限値および上限値として含む範囲を意味する。
「単位」とは、単量体の重合により直接形成される原子団と、単量体の重合により形成される原子団の一部を化学変換して得られる原子団との総称である。重合体が含む全単位に対する、それぞれの単位の含有量（モル％）は、含フッ素重合体の製造に際して使用する成分の仕込み量から決定できる。
「平均粒子径」は、ＥＬＳ−８０００（大塚電子株式会社製）を用いて動的光散乱法により求められるＤ５０の値である。なお、Ｄ５０は、動的光散乱法により測定した粒子の粒度分布において、小さな粒子側から起算した体積累計５０体積％の粒子直径を表す。
「水酸基価」は、ＪＩＳ  Ｋ  ００７０（１９９２）の方法にしたがって測定される値である。
【０００９】
本発明の水性塗料は、フルオロオレフィンに基づく単位（以下、「単位Ｆ」ともいう。）および水酸基を有する単量体（以下、「単量体１」ともいう。）に基づく単位（以下、「単位１」ともいう。）を含む含フッ素重合体と、環状無水物と、カルボジイミド基またはオキサゾリン基を１分子中に２以上有する化合物（以下、「特定の硬化剤」ともいう。）と、水と、を含む水性塗料であって、環状無水物の含有量が、含フッ素重合体の全質量に対して０．５〜５０質量％である。
【００１０】
本発明の水性塗料は、白化しにくく、剥離しにくい、耐水性と基材密着性に優れた硬化塗膜を形成できる。この理由は、必ずしも明確ではないが、次のように考えられる。
水性塗料中の含フッ素重合体は、通常、水中に粒子状に分散している（以下、粒子状の含フッ素重合体を、「含フッ素重合体の粒子」ともいう。）。水性塗料から形成される塗膜は、含フッ素重合体の粒子が充填され、粒子同士が融着することにより形成されると考えられる。しかし、含フッ素重合体の粒子が、高度に充填されない場合、塗膜中に空隙が生じて、吸水しやすい。
そこで、本発明者らは、環状無水物を、含フッ素重合体の水酸基と反応してカルボキシ基を形成させる改質剤、かつ、含フッ素重合体の粒子同士を親和させ、充填を促進する充填剤として、水性塗料に含ませれば、含フッ素重合体の粒子間に生じる空隙が高度に解消された塗膜が形成されることを、まずは知見した。
さらに、特定の硬化剤を水性塗料に含ませれば、塗膜において、特定の硬化剤のカルボジイミド基またはオキサゾリン基と、重合体に形成されたカルボキシ基（環状無水物が改質剤として、含フッ素重合体の水酸基と反応して形成されたカルボキシ基。）とが反応する、つまり、特定の硬化剤を介して、環状無水物で変性された含フッ素重合体が高度に架橋する。
その結果、より緻密に硬化塗膜の形成が進行するため、白化しにくく、剥離しにくい、耐水性と基材密着性に優れた硬化塗膜を形成することを、本発明者らは知見したのである。
【００１１】
フルオロオレフィンは、水素原子の１以上がフッ素原子で置換されたオレフィンである。フルオロオレフィンは、フッ素原子で置換されていない水素原子の１以上が塩素原子で置換されていてもよい。
フルオロオレフィンは、ＣＦ２＝ＣＦ２、ＣＦ２＝ＣＦＣｌ、ＣＦ２＝ＣＨＦ、ＣＨ２＝ＣＦ２、またはＣＦ２＝ＣＦＣＦ３が好ましく、本発明の水性塗料から形成されてなる硬化塗膜（以下、「本硬化塗膜」ともいう。）の耐候性の観点から、ＣＦ２＝ＣＦ２またはＣＦ２＝ＣＦＣｌがより好ましい。なお、フルオロオレフィンは、１種を単独使用してもよく、２種以上を併用してもよい。
単位Ｆの含有量は、含フッ素重合体の水中分散性と、本硬化塗膜の耐候性の観点から、含フッ素重合体が含む全単位に対して、２０〜７０モル％が好ましく、３０〜６０モル％がより好ましい。
【００１２】
単量体１は、水酸基を有する、ビニルエーテル、ビニルエステル、アリルエーテル、または（メタ）アクリル酸エステルが好ましく、水酸基を有するビニルエーテルまたは水酸基を有するアリルエーテルがより好ましい。単量体１の含有量を調節すれば、含フッ素重合体の水酸基価を好適に調節できる。
単量体１は、１種を単独使用してもよく、２種以上を併用してもよい。
単量体１の具体例としては、シクロヘキサンジメタノールモノビニルエーテル、２−ヒドロキシエチルビニルエーテル、４−ヒドロキシブチルビニルエーテル、ジエチレングリコールモノビニルエーテル、ヒドロキシエチルアリルエーテル、ヒドロキシエチルカルボン酸ビニルエステル、（メタ）アクリル酸ヒドロキシエチルが挙げられる。
単位１の含有量は、含フッ素重合体が含む全単位に対して、０．１〜３５モル％が好ましく、１〜２０モル％がより好ましい。
【００１３】
本発明における含フッ素重合体は、本硬化塗膜の耐水性の観点から、単位１の一部または全部が、ポリオキシアルキレン基を有する単量体（以下、「単量体１１」ともいう。）に基づく単位（以下、単位１１ともいう。）であるのが好ましい。
単量体１１は、式Ｌ１１−Ｙ１１−（ＯＱ１１）ｎ１１ＯＨで表される単量体であるのが好ましい。
式中、Ｌ１１は、ＣＨ２＝ＣＨＯ−またはＣＨ２＝ＣＨＣＨ２Ｏ−である。
Ｙ１１は、炭素数２〜１２の２価の飽和炭化水素基である。２価の飽和炭化水素基は、直鎖状であってもよく、分岐鎖状であってもよい。また、２価の飽和炭化水素基は、環構造からなっていてもよく、環構造を含んでいてもよい。
２価の飽和炭化水素基は、炭素数４〜１２のアルキレン基または炭素数６〜８のシクロアルキレン基を含むアルキレン基が好ましい。
２価の飽和炭化水素基は、式−ＣＨ２−ｃｙｃｌｏＣ６Ｈ１０−ＣＨ２−で表される基、−ＣＨ２ＣＨ２−、−ＣＨ２ＣＨ２ＣＨ２ＣＨ２−または式−ＣＨ２ＣＨＹ１２−で表される基が好ましい。−ｃｙｃｌｏＣ６Ｈ１０−はシクロへキシレン基を示し、（−ｃｙｃｌｏＣ６Ｈ１０−)の結合部位は、特に限定されず、通常１，４−である。また、Ｙ１２は炭素数１〜１０のアルキル基を表す。
Ｑ１１は、炭素数２〜４のアルキレン基であり、エチレン基が好ましい。なお、Ｑ１１が３または４である場合、Ｑ１１は、直鎖状のアルキレン基であってもよく、分岐鎖状のアルキレン基であってもよい。複数のＱ１１が存在する場合、Ｑ１１は同一であってもよく、異なっていてもよい。また、複数のＱ１１が存在する場合、それらの結合順はランダム型でもブロック型でもよい。
ｎ１１は、６〜２４の整数であり、１０〜２０の整数が好ましい。
【００１４】
単位１１の含有量は、粒子状の含フッ素重合体の安定性の観点から、含フッ素重合体が含む全単位に対して、０．１〜５モル％が好ましく、０．５〜３モル％がより好ましい。
単量体１１は、１種を単独使用してもよく、２種以上を併用してもよい。
【００１５】
本発明における含フッ素重合体は、必要に応じて、フルオロオレフィンおよび単量体１以外の単量体（以下、「単量体２」ともいう。）に基づく単位（以下、「単位２」ともいう。）をさらに含んでもよい。
単量体２の具体例としては、アルキル基、シクロアルキル基、アリール基、アラルキル基、ポリオキシアルキレンアルキル基、またはポリオキシアルキレンサルフェート基を有する、ビニルエーテル、ビニルエステル、アリルエーテル、アリルエステルが挙げられる。
なお、単量体２は、含フッ素重合体の親水性等の物性を損なわない範囲で、水酸基以外の架橋性基を有する単量体であってもよい。該架橋性基の具体例としては、加水分解性シリル基、カルボキシ基、アミノ基、イソシアネート基、エポキシ基、オキセタニル基が挙げられる。
単量体２は、１種を単独使用してもよく、２種以上を併用してもよい。
【００１６】
本発明における含フッ素重合体が単量体２を含む場合、単量体２の含有量は、含フッ素重合体が含む全単位に対して、１５〜７５モル％が好ましく、２０〜６０モル％がより好ましく、３０〜５０モル％が特に好ましい。
本発明における含フッ素重合体は、本硬化塗膜の造膜性の観点から、含フッ素重合体が含む全単位に対して、単位Ｆの含有量、単位１の含有量、単位２の含有量が、この順に、２０〜７０モル％、０．１〜３５モル％、０〜７０モル％であるのが好ましい。
【００１７】
本発明における含フッ素重合体の水酸基価は、１〜８０ｍｇＫＯＨ／ｇが好ましく、５〜７０ｍｇＫＯＨ／ｇがより好ましく、１５〜６０ｍｇＫＯＨ／ｇが特に好ましい。水酸基価が１ｍｇＫＯＨ／ｇ以上であれば、本硬化塗膜がより密に形成される。水酸基価が８０ｍｇＫＯＨ／ｇ以下であれば、含フッ素重合体の水中分散性に優れる。
【００１８】
本発明における含フッ素重合体は、水中において粒子状に分散しているのが好ましい。含フッ素重合体の粒子の平均粒子径は、本硬化塗膜の空隙を軽減する観点から、２００ｎｍ以下が好ましく、１９０ｎｍ以下がより好ましく、１８５ｎｍ以下が特に好ましい。該平均粒子径の下限は、通常５０ｎｍである。
本発明の水性塗料における含フッ素重合体の含有量は、本硬化塗膜の耐候性の観点から、水性塗料の全質量に対して、１０〜７０質量％が好ましく、２０〜６５質量％がより好ましい。
【００１９】
本発明における環状無水物は、本発明における含フッ素重合体以外の、カルボン酸無水物基（−Ｃ（Ｏ）ＯＣ（Ｏ）−）と環構造を有し、カルボン酸無水物基が環構造に含まれる化合物である。環状無水物の具体例としては、ポリカルボン酸のカルボキシ基が分子内脱水縮合してなる化合物が挙げられる。
【００２０】
環状無水物は、カルボン酸無水物基と環構造を有し、カルボン酸無水物基が環構造に含まれる重合体（以下、「酸無水物重合体」ともいう。）が好ましく、重合性の環状酸無水物に基づく単位（以下、「酸無水物単位」ともいう。）を含む重合体がより好ましい。
重合性の環状酸無水物の具体例としては、無水マレイン酸、無水イタコン酸、テトラヒドロ無水フタル酸、メチルテトラヒドロ無水フタル酸、無水アリルコハク酸、無水ハイミック酸が挙げられ、含フッ素重合体との反応性の観点から、無水マレイン酸が好ましい。
また、酸無水物重合体は、重合性のカルボン酸の重合体を脱水縮合して形成される酸無水物重合体であってもよい。重合性のカルボン酸の具体例としては、アクリル酸、メタクリル酸、マレイン酸、フマル酸、イタコン酸、テトラヒドロフタル酸が挙げられる。なお、該酸無水物重合体においては、カルボキシ基の一部がそのまま残存していてもよい。
酸無水物単位の含有量は、酸無水物重合体が含む全単位に対して、１０〜９０モル％が好ましい。
重合性の環状酸無水物は、１種を単独使用してもよく、２種以上を併用してもよい。
【００２１】
酸無水物重合体は、必要に応じて、重合性の環状酸無水物以外の単量体に基づく単位をさらに含んでもよい。該単量体としては、単量体Ｆ以外のビニル化合物が挙げられ、より具体的には、エチレン、プロピレン、イソブチレン、１−ブテン、スチレン等が挙げられる。
該単位を含む場合、該単位の含有量は、酸無水物重合体が含む全単位に対して、０モル％超〜９０モル％以下が好ましい。
該単量体は、１種を単独使用してもよく、２種以上を併用してもよい。
【００２２】
本発明の水性塗料における、環状無水物の含有量は、本発明における含フッ素重合体の全質量に対して、０．５〜５０質量％が好ましく、５〜５０質量％がより好ましく、１０〜３０質量％が特に好ましい。環状無水物の含有量が０．５質量％以上であれば、本硬化塗膜がより密に形成される。環状無水物の含有量が５０質量％以下であれば、本硬化塗膜の表面平滑性に優れる。
【００２３】
本発明における特定の硬化剤は、カルボジイミド基とオキサゾリン基の両方を有していてもよいが、通常は、カルボジイミド基のみか、オキサゾリン基のみを有する。また、特定の硬化剤１分子が有するカルボジイミド基またはオキサゾリン基は、通常、２〜１０００である。
カルボジイミド基を１分子中に２以上有する化合物の具体例としては、脂環族カルボジイミド、脂肪族カルボジイミド、芳香族カルボジイミド、芳香脂肪族カルボジイミド、これらの多量体およびこれらの変性体が挙げられる。
オキサゾリン基を１分子中に２以上有する化合物の具体例としては、２−オキサゾリン基を有する付加重合性オキサゾリン、該付加重合性オキサゾリンの重合体が挙げられる。
【００２４】
本発明における水は、含フッ素重合体を水性塗料中に分散させる分散媒である。なお、分散媒は、水のみからなるか、水と水溶性有機溶媒とからなる混合溶媒からなる。後者の場合、水溶性有機溶媒の含有量は、水の全質量に対して、５質量％以下が好ましく、１質量％以下がより好ましく、０．５質量％以下が特に好ましい。水溶性有機溶媒の具体例としては、メタノール、エタノール、ブタノール、アセトン、メチルエチルケトンが挙げられる。
【００２５】
本発明の水性塗料における、特定の硬化剤の含有量は、本硬化塗膜の造膜性の観点から、本発明における環状無水物の全質量に対して、０．５〜３０質量％が好ましく、１〜２０質量％がより好ましく、５〜１５質量％が特に好ましい。
【００２６】
本発明の水性塗料は、本硬化塗膜の基材密着性の観点から、ポリエステルを含むのが好ましく、カルボキシ基を有するポリエステルが特に好ましい。この場合、特定の硬化剤を介して、含フッ素重合体とポリエステルと環状無水物とが高度に架橋するため、本硬化塗膜の基材密着性がより優れる。
ポリエステルは、特に限定されず、多価カルボン酸または多価カルボン酸無水物と、グリコールとの共重合体であればよい。
多価カルボン酸の具体例としては、１，４−シクロヘキサンジカルボン酸、テレフタル酸ジメチル、イソフタル酸ジメチル、セバシン酸、無水トリメリット酸が挙げられる。
グリコールの具体例としては、エチレングリコール、１，４−ブタンジオール、１，４−シクロヘキサンジメタノール、ネオペンチルグリコールが挙げられる。
ポリエステルは、１種を単独使用してもよく、２種以上を併用してもよい。
【００２７】
本発明の水性塗料における、ポリエステルの含有量は、本発明における含フッ素重合体の全質量に対して、０．５〜９０質量％が好ましく、５〜５０質量％がより好ましく、１０〜３０質量％が特に好ましい。ポリエステルの含有量が０．５質量％以上であれば、本硬化塗膜の基材密着性がより優れる。ポリエステルの含有量が９０質量％以下であれば、本硬化塗膜の耐候性がより優れる。
【００２８】
本発明の水性塗料は、必要に応じて、含フッ素重合体、環状無水物、特定の硬化剤、ポリエステル、および水以外の成分（以下、「添加剤」ともいう。）を含んでもよい。添加剤の具体例としては、重合体、界面活性剤、硬化剤、顔料、分散剤、消泡剤、造膜助剤、レベリング剤、増粘剤、硬化助剤、光安定剤、紫外線吸収剤、表面調整剤が挙げられる。
【００２９】
本発明の水性塗料は、基材の表面に直接塗布してもよく、表面処理（下地処理等）された基材の表面に塗布してもよい。本硬化塗膜の膜厚は、本硬化塗膜の耐久性の観点から、２５〜１００μｍが好ましく、３０〜８０μｍがより好ましい。
基材の材質の具体例としては、非金属材料（樹脂、ゴム、木材等の有機質材料、コンクリート、ガラス、セラミックス、石材等の無機質材料等）、金属材料（鉄、鉄合金、アルミニウム、アルミニウム合金等）が挙げられる。
本発明の水性塗料の、塗布方法の具体例としては、刷毛、ローラー、ディッピング、スプレー、ロールコーター、ダイコーター、アプリケーター、スピンコーター等の塗布装置を使用する方法が挙げられる。
【００３０】
本硬化塗膜は、本発明の水性塗料を塗布して形成されてなる塗膜を、加熱乾燥して硬化剤を介した架橋反応を誘引させることにより、硬化させて形成するのが好ましい。塗布後の加熱乾燥温度は、２５℃〜２００℃が好ましい。
つまり、本発明によれば、基材の表面に、本発明の水性塗料を塗布して塗膜を形成し、該塗膜を硬化させて硬化塗膜を形成する、硬化塗膜付き基材の製造方法が提供される。
上述の通り、本硬化塗膜付き基材は、硬化塗膜が白化しにくく、剥離しにくいため、高度な意匠性を求められる窯業建材の塗装用途として、好適に使用できる。
【実施例】
【００３１】
以下、例を挙げて本発明を詳細に説明する。ただし本発明はこれらの例に限定されない。なお、後述する表中における各成分の配合量は、質量基準を示す。
【００３２】
〔水性塗料の製造に使用した成分〕
＜含フッ素重合体＞
以下の単量体を用い、後述する例に示す含フッ素重合体を得た。
単位Ｆ１：ＣＦ２＝ＣＦＣｌ（ＣＴＦＥ）
単位１１：シクロヘキサンジメタノールモノビニルエーテル（ＣＨＭＶＥ）、ＣＨ２＝ＣＨＯＣＨ２−ｃｙｃｌｏＣ６Ｈ１０−ＣＨ２Ｏ（ＣＨ２ＣＨ２Ｏ）１５Ｈ（ＣＭ−１５ＥＯＶＥ。単位１１にも該当する。）
単位２１：エチルビニルエーテル（ＥＶＥ）、シクロヘキシルビニルエーテル（ＣＨＶＥ）
＜環状無水物、特定の硬化剤、およびポリエステル＞
環状無水物１：スチレンに基づく単位と無水マレイン酸に基づく単位とを含む重合体
特定の硬化剤１：カルボジライトＳＶ−０２（商品名。カルボジイミド基を１分子中に２以上有する化合物、日清紡ケミカル社製）
ポリエステル１：１，４−シクロヘキサンジカルボン酸、テレフタル酸ジメチル、イソフタル酸ジメチル、無水トリメリット酸、エチレングリコール、およびネオペンチルグリコールの共重合体（カルボキシ基を有するポリエステル）
＜添加剤＞
界面活性剤：ＤＫＳ  ＮＬ−１００（ポリオキシエチレンアルキルエーテル、第一工業製薬社製）、ＳＬＳ（ラウリル硫酸ナトリウム）
造膜助剤：ＤＩＢＡ（アジピン酸ジイソブチル、大八化学工業社製）
増粘剤：プライマル（登録商標）ＴＴ−６１５（ポリアクリル酸系増粘剤、ローム＆ハース社製）
【００３３】
［例１］
真空脱気したオートクレーブ内に、ＣＴＦＥ（４６６ｇ）、ＣＨＭＶＥ（１３６ｇ）、ＣＭ−１５ＥＯＶＥ（３３ｇ）、ＥＶＥ（１３０ｇ）、ＣＨＶＥ（１７２ｇ）、イオン交換水（９３０ｇ）、炭酸カリウム（１．４０ｇ）、ＤＫＳ  ＮＬ−１００（４７ｇ）、ＳＬＳ（０．９３ｇ）を撹拌下で導入して昇温し、５０℃に保持した。
続いて、オートクレーブ内に、過硫酸アンモニウムの０．４質量％水溶液（５０ｍＬ）を連続的に添加しながら２４時間重合した後、オートクレーブ内溶液をろ過し、含フッ素重合体を含む水性分散液１（含フッ素重合体濃度５０質量％）を得た。
水性分散液１の水酸基価は４９ｍｇＫＯＨ／ｇであり、粒子状の含フッ素重合体の平均粒子径は１３５ｎｍであった。
なお、水性分散液１の、ＣＴＦＥに基づく単位、ＣＨＭＶＥに基づく単位、ＣＭ−ＥＯＶＥに基づく単位、ＥＶＥに基づく単位、ＣＨＶＥに基づく単位の含有量は、この順に５０モル％、１０モル％、０．５モル％、２２．５モル％、１７モル％であった。
【００３４】
［例２］
水性分散液１（９０ｇ）、環状無水物１（５ｇ）、特定の硬化剤１（０．５ｇ）、ポリエステル１（５ｇ）、造膜助剤（６．３ｇ）、および増粘剤（０．５４ｇ）を混合し、水性塗料１を得た。
縦１２０ｍｍ、横６０ｍｍ、厚さ１５ｍｍのスレート板の表面に、大日本塗料社製のＶセラン（登録商標）＃７００を、乾燥膜厚が２０μｍになるように塗布し、１００℃で２１０秒間乾燥させて下塗り膜を形成した。
次いで、該下塗り膜の表面に、水性塗料１を、エアスプレーにて塗布し、１００℃で２１０秒間乾燥させることで硬化させて、水性塗料１から形成されてなる硬化塗膜（膜厚４０μｍ）を有する硬化塗膜付き基材を得た。該硬化塗膜付き基材を試験片１として、後述の評価に供した。
【００３５】
［例３〜例６］
各成分の添加量を表１にしたがって変更する以外は例２と同様にして、水性塗料３〜６および試験片３〜６を得て、該試験片を後述の評価に供した。
【００３６】
試験片の評価方法を、以下に示す。
（硬化塗膜の耐水性）
試験片を６０℃の温水に１８時間浸漬し、次いで５℃の冷水に１５時間浸漬し、次いで５℃で乾燥して、乾燥後の硬化塗膜の外観を評価した。
Ａ：硬化塗膜面の８０％以上の面積に、白化やふくれの発生が認められなかった。
Ｂ：硬化塗膜面の２０％超の面積に、白化やふくれの発生が認められた。
【００３７】
（硬化塗膜の基材密着性）
クロスカット法（ＪＩＳ  Ｋ  ５６００−５−６）によって判定した。硬化塗膜の耐水性で評価した試験片の硬化塗膜を、１ｍｍ間隔１００マスの碁盤目状にカットし、その上に粘着テープを貼付し、続けてその粘着テープを剥離したときに、１００マスのうち、粘着テープによって剥離しなかったマス目の数（マス数／１００）から、以下の基準で密着性を評価した。
Ｓ：マス数が９５超である。
Ａ：マス数が７０以上９５以下である。
Ｂ：マス数が７０未満である。
試験片の評価結果を表１に示す。なお、表１における括弧内は、水性分散液１に含まれる含フッ素重合体１の質量（ｇ）を示す。
【００３８】
【表１】
2018177941.tif 000002